Brevet FR2617851A1 — publié le 19890113

COPOLYESTERS ET COPOLYESTERAMIDES_AROMATIQqES THERMOTROPES La présente invention concerne des copolyesters et des copolyesteramides aromatiques thermotropes conformables dérivant d'une part d'une hydroquinone (ou un dérivé), d'autre part d'un mélange de diacides carboxyliques aromatiques (ou leurs dérivés) et enfin d'au moins un hydroxyacide carboxylique aromatique (ou un dérivé) ou d'au moins un aminoacide carboxylique aromatique (ou un dérivé). On connait déjà des polyesters thermotropes dérivant d'une part d'un ou plusieurs diphénols et d'autre part d'un ou plusieurs diacides carboxyliques aromatiques et/ou cycloaliphatiques. Des polyesters de ce genre sont divulgués par exemple dans le brevet français 2.270.282 et parmi les polyesters qui y sont décrits, ceux obtenus notamment à partir d'une hydroquinone substituée (ou un dérivé), d'acide téréphtalique (ou un dérivé) et de dicarboxy-4,4 diphényléther (ou un dérivé' sont des espèces présentant un intérêt certain. Un objectif visé par la présente invention est de proposer des polyesters thermotropes qui peuvent être préparés de manière plus économique que ne le sont les ccpolyesters particuliers précités, du fait: - d'une part" du remplacement de l'hydroquinone substituée (ou un dérivé par un diphéno! moins onéreux tel que l'hydroquinone non substituée (ou un dérivé), et d'autre part de l'emploi du dicarboxy-4,4' diphényléther (ou un dérivé), qui est également un réactif onéreux, en plus faible concentration dans le mélange des réactifs de départ et de l'ajout d'un réactif supplémentaire approprié peu coûteux et facilement disponible industriellement. Un autre objectif visé par la présente invention est de chercher à surmonter un inconvénient des copolyesters particuliers précités résidant dans l'obtention de valeurs de propriétés thermo- mécaniques insuffisantes qui demandent à être améliorées. Il a maintenant été trouvé que l'on pouvait arriver à la satisfaction de ces objectifs grâce à la mise en oeuvre de la présente invention ci-après définie. 2 6 1 7 8 5 1 -- 2 -- Plus précisément, la présente invention concerne des copolyesters et des copolyesteramides aromatiques thermotropes conformables, caractérisés par les points suivants: - ils comprennent des unités de récurrence de formules (I), (II), (III) et (IV): (I) désignant la structure: - 0 -; CO (II) désignant la structure: - OC (III) désignant la structure o- (IV) désignant la structure: -A CO - dans laquelle le symbole A représente un atome d'oxygène ou le groupement NH; - le rapport molaire des unités (I) par rapport à la somme des unités (II! + (III) se situe dans l'intervalle allant de 0,95 à 1,05; - la quantité des unités (II) dans le mélange (II) + (III) se situe dans l'intervalle allant de 20 à 90 % en mole et celle des unités (ITII, par rapport à la même référence, se situe dans l'intervalle allant de 80 à 10 % en mole; - la quantité des unités (IV), exprimée par rapport à la quantité des unités (I), se situe dans l'intervalle allant de 25 à 300 % en mole; - et ces copolyesters et copolyesteramides possèdent une température d'écoulement se situant dans l'intervalle allant de 200 à 350 C. Les unités de formule (I) sont issues de l'hydroquinone non substitué ou de son diester. Les unités de formule (II) proviennent d'acide isophtalique ou d'un dérivé comme par exemple un dihalogénure ou un diester. Les unités de formule (III) proviennent du dicarboxy-4,4' diphényléther ou d'un dérivé comme par exemple un dihalogénure ou un diester. Les unités de formule (IV) sont issues d'acide parahydroxybenzoïque (A représente alors un atome d'oxygène) ou d'acide 3- paraaminobenzoïque (A représente alors le groupement NH) ou d'un dérivé comme par exemple le composé obtenu par acylation de la fonction phénol (cas de l'acide parahydroxybenzoïque) ou de la fonction amine (cas de l'acide paraaminobenzoïque) ou le composé obtenu par estérification de la fonction acide ou un halogénure de la fonction acide. -Selon une modalité préférentielle, les copolyesters et copolyesteramides de la présente invention présentent une structure telle que définie ciavant dans laquelle: - la quantité des unités (II) dans le mélange (II) + (III) se situe dans l'intervalle allant de 30 à 85 % en mole et celles des unités (TII), par rapport à la même référence, va de 70 à 15 % en mole; et la quantité des unités (IV), exprimée par rapport à la quantité des unités (I), se situe dans l'intervalle allant de 30 à 200 % en mole. A propos de la viscosité inhérente, on précisera qu'elle est mesurée à 25 C sur une solution renfermant 0,5 g de copolyester ou copolyesteramide pour 100 cm d'un mélange solvant parachlorophénol/dichloro-1,2 éthane (50/50 en volume). Les copolyesters et copolyesteramides conformes à la présente invention. -1 possèdent une viscosité inhérente au moins égale à 0,3 dg-; de préférence, ils possèdent une viscosité inhérente au moins égale à 0,5 -i dlg qui peut se situer plus précisément dans l'intervalle allant de -i 0, 5 à 4,0 dlg A propos de la température d'écoulement, elle se situe plus préférentiellement dans l'intervalle allant de 260 à 330 o C. On entend par "température d'écoulement", la température à laquelle les bords d'un échantillon sous forme de copeau de polymère ou de fibre coupée commencent à s'arrondir. Cette température est déterminée par observation visuelle de l'échantillon sur une lamelle couvre-objet pour une vitesse de montée en température appropriée, généralement de l'ordre de 10 à 20 C minute, observation faite à l'aide d'un microscope équipé d'une platine chauffante connu dans le commerce sous la marque THERMOPAN. Les copolyesters et copolyesteramides conformes à la présente invention englobent aussi les polymères qui peuvent contenir en outre 4 - dans leur structure des unités aromatiques génératrices de fonctions eters et amides (unités dioxy et/ou unités dicarbonyle et/ou unités mixtes oxy/carbonyle ou amino secondaire/carbonyle) ayant une structure autre cue celle des unités (I), (II), (III) et (IV), la quantité totale de ces unités supplémentaires étant au plus égale à 10 % en mole par rapport à la quantité des unités (I). Un liste non limitative de ces unités supplémentaires est la suivante: R1 -0 0- O- (I') o R représente un radical méthyle ou un atome de chlore, les unités I') pouvant être identiques ou différentes entre elles, Rn et/ou - O O - ' o R3 et R3, qui peuvent être identiques ou différents, ont chacun la définition donnée ci-avant pour R1, les unités (I") pouvant être identiques ou différentes entre elles, et/ou - Oc 0 - (II') CO - et/ou - A Q (IV') o le symbole A a la signification donnée ci-avant à propos des unités (IV). Les unités de formule (I') sont issues d'une hydroquinone monosubstituée par un radical méthyle ou un atome de chlore, ou de son diecter ou d'un mélange d'hydroquinones monosubstituées ou de leurs 2 6 1 7 8 5 1 diesters. Les unités de formule (I") sont issues d'une hydroquinone disubstituée ou de son diester ou d'un mélange d'hydroquinones disubstituées ou de leurs diesters. Les unités de formule (II') sont issues de l'acide téréphtalique ou d'un dérivé comme par exemple un dihalogénure ou un diester. Les unités de formule (IV') sont issues d'acide métahydroxybenzoïque ou d'un dérivé ou d'acide métaaminobenzoïque ou d'un dérivé. Il doit être bien entendu que les quantités totales de toutes les unités dioxy et de toutes les unités dicarbonyle alors présentes dans le copolyester ou le copolyesteramide devront être telles que le rapport molaire de la totalité des unités dioxy par rapport à la somme totalité des unités dioxy + totalité des unités dicarbonyle se situe -dans l'intervalle allant de 0,95 à 1,05. Les copolyesters et les copolyesteramides selon la présente invention présentent la caractéristique importante d'être thermotropes, c'est à dire qu'ils sont capables de former des masses fondues anisotropes qui sont faciles à conformer par filage, filmage ou moulage: la thermotropie est facile à mettre en évidence lorsqu'on observe le polymère & l'état fondu dans un système optique équipé de deux polariseurs croisés (90 ): il se produit pour les échantillons anisotropes une biréfringence et une transmission de la lumière polarisée à travers les polariseurs croisés. La mise en évidence de l'anisotropie des polymères selon la présente invention a été effectuée par la méthode thermo-optique TOT décrite dans le brevet français 2 270 282. De ce fait, les masses fondues à l'état anisotrope possèdent une orientation propre et un degré relativement élevé d'organisation qui se retrouvent sur les articles conformés tels que les fils, films et objets moulés leur conférant (déjà à l'état brut) des propriétés améliorées telles que module, ténacité, qu'on n'observe pas habituellement sur les produits bruts isotropes. Il convient de noter que ces masses fondues anisotropes possèdent une plage d'anisotropie étalée sur au moins 30 C. On entend par "plage 6d'anisotropie", l'intervalle de températures qui part de la température à laquelle apparaît la biréfringence et la transmission de la lumière à travers les deux polariseurs croisés et qui se situe au-dessus de ladite température, intervalle ayant une borne supérieure variable et dans lequel la masse fondue est anisotrope sans aucun risque de décomposition du polymère thermotrope. Les copolyesters et copolyesteramides selon la présente invention peuvent être mis en forme au moyen de tout procédé connu tel que moulage, filage, filmage et en opérant bien entendu dans la plage d'anisotropie pour donner des articles ayant un bon niveau de propriétés. La présence notamment, dans la structure des polymères conformes à la présente invention, des unités mixtes oxy/carbonyle ou amino secondaire/carbonyle (IV) permet de faire baisser le prix moyen des matières premières et par conêquent de minimiser le coût de production des articles en formes issus de ces polymères. Par ailleurs, dans le cas Dar exemple d'articles moulés, on peut noter (par rapport à ce qui se passe en absence de pareilles unités mixtes) une amélioration sen=bie des valeurs de certaines propriétés mécaniques, notamment les valeurs des modules de flexion et de torsion et on peut noter en outre une meilleure conservation des propriétés mécaniques en fonction de la température. I1 est possible d'augmenter encore les propriétés mécaniques, notamment celles des articles minces, par traitement thermique à température élevée, inférieure à la température de fusion du polymère. Suivant l'application qui en sera faite, les copolyesters et copolyesteramides selon l'invention peuvent recevoir des additifs tels que notamment des colorants, des agents de stabilisation contre l'action de la lumière, de l'oxygène et de la chaleur, des charges de remplissage ou de renforcement, des agents ignifugeants. Les copolyesters et copolyesteramides conformes à la présente invention peuvent être préparés par différents procédés connus de polymérisation. Par exemple, ils peuvent être préparés en faisant réagir: 1. l'hydroquinone, en mélange éventuellement avec un autre (ou d'autres) diphénol(s) comme par exemple une ou plusieurs -7 hydroquinone(s) monosubstituée(s) et/ou une ou plusieurs hydroquinone(s) disubstituée(s), avec 2. - un dérivé de l'acide isophtalique pris seul ou en mélange éventuellement avec un dérivé d'un autre diacide carboxylique aromatique comme par exemple l'acide téréphtalique, et avec 3. - un dérivé du dicarboxy-4,4' diphényléther, et avec 4. - un dérivé de l'acide parahydroxybenzoique au niveau de la fonction acide ou un dérivé de l'acide paraaminobenzoïque au niveau de la fonction acide, pris seul ou en mélange éventuellement avec un dérivé du même type d'un autre hydroxyacide aromatique comme par exemple l'acide métahydroxybenzoïque ou d'un autre aminoacide aromatique comme par exemple l'acide métaaminobenzoïque, ledit dérivé d'acide étant soit un halogénure comme par exemple un ch!lrure. soit un ester d'aryle comme par exemple un ester de phényle, de tolyle ou de naphtyle (ledit dérivé étant bien entendu un di-halogénure ou un diester dans le cas d'un diacide carboxylique). La réaction s'effectue en général en présence d'un catalyseur tel que ceux cités dans le brevet canadien 735 543. Dans ce procédé, les réactifs sont utilisés dans des proportions telles que: - le rapport molaire diphénol(s)/dérivés de diacides se situe dans l'intervalle allant de 0,95 à 1,05, - la quantité de dérivé d'acide isophtalique dans le mélange dérivé d'acide isophtalique + dérivé du dicarboxy -4,4' diphényléther se situe dans l'intervalle allant de 20 à 90 % en mole, et de préférence allant de 30 à 85 % en mole, - la quantité de dérivé d'acide parahydroxybenzoïque ou d'acide paraaminobenzoïque se situe dans l'intervalle allant de 25 à 300 % en mole par rapport à la quantité d'hydroquinone non substituée, et de préférence allant de 30 à 200 % en mole,- - la quantité totale des réactifs engagés autres que l'hydroquinone non substituée, le dérivé d'acide isophtalique, le dérivé de dicarboxy-4,4' diphényléther et le dérivé d'acide parahydroxybenzoïque ou paraaminobenzoïque est au plus égale à 10 % en mole par rapport à la quantité d'hydroquinone non substituée. 2 6 1 7 8 5 1 -- 8 -- Les polymères obtenus d'après ce premier procédé- présentent généralement des groupes terminaux d'un côté du type H phénolique et/ou H de NH2 et, de l'autre côté, du type halogéno ou aryloxy. Il est également possible de préparer les copolyesters et les copolyesteramides selon l'invention par estérification et amidification directes entre le (ou les) diphénol(s) envisagés, les diacides carboxyliques aromatiques et le (ou les) hydroxyacide(s) aromatique(s) ou le (ou les) aminoacide(s) aromatique(s). Les copolyesteramides ainsi obtenus présentent généralement des groupes terminaux du type H phénolique et/ou H de NH2 et OH acide. Mais de préférence, on fait appel à un troisième procédé mettant en oeuvre une réaction d'acidolyse. Conformément à ce procédé préféré on fait réagir: 1. - un diester d'hydroquinone non substituée en mélange éventuellement avec un (ou des) diester(s) d'un autre (ou d'autres) diphênol[s) comme Tar exem'ple une ou plusieurs hydroquinone(s) monosubstituée(s) et/ou une ou plusieurs hydroquinone(s) disubstituée(s) avec 2. - de l'acide isophtalique pris seul ou en mélange éventuellement avec un autre diacide carboxylique aromatique comme par exemple l'acide téréphtalique, et avec 3. - le dicarboxy-4,4' diphényléther, et avec 4. un dérivé acylé de l'acide parahydroxybenzoïque au niveau de la fonction phénol ou un dérivé acylé de l'acide paraaminobenzoique au niveau de la fonction amine, pris seul ou en mélange éventuellement avec un dérivé acylé du même type d'un autre hydroxyacide aromatique comme par exemple l'acide métahydroxybenzoique ou d'un autre aminoacide aromatique comme par exemple l'acide métaaminobenzoïque, ledit diester de diphénol étant formé à partir d'un acide alcanoique ayant de 2 à 6 atomes de carbone, comme par exemple un ester acétique et ledit dérivé acylé d'hydroxyacide ou d'aminoacide au niveau de la fonction hydroxy ou amine étant formé à partir d'un anhydride ou d'un halogénure comme par exemple un chlorure dérivé d'un acide alcanoïque ayant de 2 à 6 atomes de carbone, comme par exemple un dérivé acétylé. La réaction s'effectue en général là aussi en présence d'un catalyseur tel que notamment l'acétate de sodium, de magnésium, de manganèse et de zinc, le titanate de butyle, le trioxyde d'antimoine. Elle débute en général à une température comprise entre 260 C et 310 C, puis l'acide formé distille. Après avoir recueilli environ 80 % de la théorie d'acide à distiller, on élève progressivement la température jusqu'à une valeur supérieure à la température choisie pour débuter la réaction et se situant dans l'intervalle allant de 280 C à 330 C, tout en diminuant progressivement la pression. Lorsque la distillation de l'acide est terminée, la polycondensation est continuée sous un vide important pendant une durée pouvant aller jusqu'à 30 minutes ou davantage. Dans ce procédé par acidolyse, les réactifs sont utilisés dans des Proportions telles que: - le rapport molaire diester(s' de diphéno!(s) /diacides totaux se situe dans l'intervalle allant de 0,95 à 1,05, - la quantité d'acide isophtalique dans le mélange acide isophtalique dicarboxy-4,4' diphényléther se situe dans l'intervalle allant de 20' à % en mole, et de préférence allant de 30 à 85 % en mole, - la quantité de dérivé acylé d'acide parahydroxybenzoique ou d'acide paraaminobenzoïque au niveau de la fonction phénol ou amine se situe dans l'intervalle allant de 25 à 300 % en mole par rapport à la quantité de diester- d'hydroquinone non substituée, et de préférence allant de 30 à 200 % en mole, - la quantité totale des réactifs engagés autres que le diester d'hydroquinone non substituée, l'acide isophtalique, le dicarboxy-4,4' diphényléther et le dérivé acylé d'acide parahydroxybenzoïque ou d'acide paraaminobenzoïque est au plus égale à 10 % en mole par rapport à la quantité de diester d'hydroquinone non substituée. Les polymères obtenus d'après ce troisième procédé présentent généralement des groupes terminaux d'un côté du type alkoxy et/ou acylamino et, de l'autre côté, du type OH acide. Les exemples non limitatifs qui suivent montrent comment la présente invention peut être mise en oeuvre pratiquement. Dans ces exemples, un certain nombre de contrôles des copolyesteramides obtenus sont effectués. On indique ci-après les modes opératoires et/ou les normes selon lesquels ces contrôles sont 2 6 1 7 8 5 1 -10 - effectués: - module en torsion: Il est déterminé à différentes températures au pendule automatique de torsion sous une fréquence de l'ordre de 1 Hertz selon la norme ISO R 537 méthode B, les éprouvettes étant conditionnées à EH 50 selon la norme NF T 51 014. Les résultats sont exprimés en MPa. - Module en flexion Cette détermination est faite à 23 C selon les indications de la norme NF T 5E 001 sur des éprouvettes de type barreau de 80 x 8 x 4 mm, conditionnées à EH 50. Les résultats sont exprimés en MPa. - Rés.stance au choc CHARPY Elle est déterminée à 23 C selon les indications de la norme NF T 51 035 sur des éprouvettes de type barreau de 60 x 10 x 4 mm comportant des entailles en U. conditionnées a EH 50. Les résultats sont exprimés en KJ/m2. EXEMPLE 1 Dans un réacteur de polycondensation agité et chauffé, muni d'un dispositif de distillation et de balayage par un gaz inerte, on introduit les réactifs et catalyseur suivants: 1. - diacétate d'hydroquinone: 41,91 g (rapport molaire (1)/(2) + (3) = 1) 2. - acide isophtalique: 29,88 g (83 % en mole dans le mélange (2) + (3)) 3. - dicarboxy-4,4' diphényléther: 9,29 g (17 % en mole dans le mélange (2) + (3)) 4. - acide para-acétoxybenzoïque: 32,40 g (83 % en mole par rapport à (1)) 5. acétate de magnésium: 0,049 g (500 ppm) Le réacteur est purgé à l'azote, puis chauffé par un bain métallique réglé à 260 C. L'acide acétique commence à distiller après quelques minutes, la première goutte d'acide qui distille correspondant au temps zéro. Apres 14 minutes, on recueille 24 cm d'acide acétique 2 6 1 7 8 5 1 - 11 - (68,5 % de la théorie). On élève ensuite progressivement la température du bain métallique jusqu'à 330 o C en 17 minutes; dans le même temps, la pression est diminuée de 1 010.102 Pa à 13,3.102 Pa. On poursuit le chauffage à 330 C pendant 15 minutes en diminuant la pression jusqu'à 0, 39.10z Pa pendant le même temps. Le volume total d'acide acétique distillé est de 35 cm (soit 99,5 % de la théorie). Le polymère obtenu est blanc et d'aspect fibreux. Il possède une -1 viscosit4 inhérente de 0.90 dlg. La température d'écoulement est de 290 C. La plage d'anisotropie va de 300 C jusqu'à plus de 360 C. Les résultats des mesures de flexion et de choc sont indiqués dans le tableau 1 suivant. A propos des éprouvettes moulées permettant de mesurer les propriétés mécaniques, elles sont préparées à l'aide d'une presse à vis cznnue dans le commerce sous la marque KAP. Pour ce faire, le copolyesteramide obtenu est broyé, puis séché 4 heures à 150 C et les granulés formés sont moulés par injection dans les conditions suivantes: - température du fondoir: 320 C --température du moule: 25 C - pression d'injection: 22,5 MPa. EXEMPLE 2 Dans le même appareil que celui décrit à l'exemple 1, on introduit: 1. diacétate d'hydroquinone: 41,91 g (rapport molaire (1)/(2) + (3) = 1) 2. acide isophtalique: 29,88 g (83 % en mole dans le mélange (2) + (3)) 3. dicarboxy-4,4' diphényléther: 9,29 g (17 % en mole dans le mélange (2) + (3)) 4. - acide para-acétoxybenzoïque: 48,6 g (125 % en mole par rapport à (1)) 5. - acétate de magnésium: 0,0648 g (500 ppm) -12- On opère ensuite comme indiqué à l'exemple 1. Un volume de 38 5 cm d'acide acétique est récupéré (96 % de la théorie). Le polymère obtenu est blanc et d'aspect fibreux. Il possède une viscosité -1 inhérente de 0,96 dlg. La température d'écoulement est de 290 C. La plage d'anisotropie va de 300 C jusqu'à plus de 360 C. Les résultats des mesures de flexion et de choc sont indiqués dans le tableau 1 suivant. EXEMPLE 3 Dans le même appareil que celui décrit a l'exemple 1, on introduit: 1. diacétate d'hydroquinone: 38,8 g (rapport molaire (1)/(2) + (3) = 1) 2. acide isophtalique: 16,6 g (50 % en mole dans le mélange (2) + (3)) 3. dicarboxy-4,4' diphényléther: 25,8g (50 % en mole dans le mélance '2) + (3)) 4. - acide para-acétoxybenzoicue: 12,24 g (34 % en mole par rapport à (1)) 5. - acétate de magnesium: 0,047 g - f500 ppm) On opère ensuite comme indiqué à l'exemple 1. Un volume de 26 cm d'acide acétique est récupéré (97,3 % de la théorie). Le polymère obtenu est blanc et d'aspect fibreux. Il possède une viscosité inhérente de 0,825 dlg. La température d'écoulement est de 290 C. La plage d'anisotropie va de 310 C jusqu'à plus de 360 C. Les résultats des mesures de flexion et de choc sont indiqués dans le tableau 1 suivant. EXEMPLE 4 Dans le même appareil que celui décrit à l'exemple 1, on introduit: 1. diacêtate d'hydroquinone: 38,8 g (rapport molaire (1)/(2) + (3) = 1) 2. acide isophtalique 16,6 g (50 % en mole dans le mélange (2) + (3)) 3. dicarboxy-4,4' diphényléther: 25,8 g (50 % en mole dans le mélange (2) + (3)) 4. - acide mara-acètamidobenzoïque: 12,17 g (34 % en mole par rapport à (1)) 5. - acétate de magnésium 0,047 g (500 ppM) On onére enquite comme indiqué à l'exemple 1. Un volume de ,5 zm d'aie acétique est récupéré (95,5 % de la théorieS. Le Polymère obtenu est blanc et d'aspect fibreux. Il possède une viscosité inhérente de 1,04 dlg-. La température d'écoulement est de 2900 C. La plage d'anisotropie va de 3000 C jusqu'à plus de 3600 C. Les résultats des mesures de flexion et de choc sont indiqués dans le tableau! suivant. TABLEAU. FLEXION CHOC CHARPY EXEMPLE I Module MPa KJ/m2 4760] 18,75 i I [ I I2 I 4870 10,25 I3 4050 I 31,3 4 3400 15 _ _ _ _ _ _ _ _ _ _ _ _ _ _ _ _ _ _ _ _ _ _ ____ _ __ _ I' _ _ 5 - 14 - REVENDICATIONS 1) Copclyesters et copolyesteramides aromatiques thermotropes conformables ayant une masse moléculaire élevée dont la valeur minimale correspond à une viscosité inhérente égale a 0,3 dlg-, caractérisés par les points suivants: - ils comprennent des unités de récurrence de formules (I), (II), (III) et (Iv): (I) désignant la structure: - O O -; Co - (II) désignant la structure: - OC Q (III) désignant la structure - OC Q 0 CO -; (IV) désignant la structure:- A Q CO - dans laquelle le symbole A représente un atome d'oxygène ou le groupment NH; - le rapport molaire des unités (I) par rapport à la somme des unités (II) + (III) se situe dans l'intervalle allant de 0,95 à 1,05; - la quantité des unités (II) dans le mélange (II) + (III) se situe dans l'intervalle allant de 20 & 90 % en mole et celle des unités (III), par rapport à la même référence, se situe dans l'intervalle allant de 80 à 10 % en mole; - la quantité des unités (IV), exprimée par rapport-à la quantité des unités (I), se situe dans l'intervalle allant de 25 à 300 % en mole; - et ces copolyesters et copolyesteramides possèdent une température d'écoulement se situant dans l'intervalle allant de 200 à 350 C. 2) Copolyesters et copolyesteramides selon la revendication 1, caractérisés en ce qu'ils présen±nt une structure dans laquelle: - 15 - - la quantité des unités (II) dans le mélange (II) + (III) se situe dans l'intervalle de 30 a 85 % en mole et celle des unités (III), par rapport à la méme référence, va de 70 a 15 % en mole, - et la quantité des unités (IV), exprimée par rapport à la quantité des unités (I), se situe dans l'intervalle allant de 30 à 200 % en mole. 3) Copolyesters et copolyesteramides selon l'une quelconque des revendications 1 et 2, caractérisés en ce qu'ils possèdent une température d'écol_'er-nt se situant dans l'intervalle allant de 260 à 330 C. 4) Copolyesters et copolyesteramides selon l'une quelconque des revendications 1 à 3, caractérisés en ce qu'ils contiennent en outre dans leur structure des unités aromatiques dioxy et/ou des unités aromatiques dicarbonyle et/ou des unités aromatiques mixtes oxy/carbonyle ou amino secondaire/carbonyle ayant une structure autre que celle des unités (I), (II), (III) et (IV), la quantité totale de ces unités supplémentaires étant au plus égale à 10 % en mole par rapport à la quantité des unités (I). ) Copolyesters et copolyestereramides selon la revendication 4, caractérisés en ce que les unités supplémentaires sont les unités: R1 -O O - (I') o R1 représente un radical méthyle ou un atome de chlore, les unités (I') pouvant être identiques ou différentes entre elles, R2 et/ou 0 0 - (I") o R2 - 16 - et R3, qui peuvent être identiques ou différents, ont chacun la définition donnée ci-avant pour R1, les unités (I") pouvant être identiques ou différentes entre elles, et/ou - OC Q CO - (II") CO - et/ou - A Q (IV') o le symbole A a la signification donnée ci-avant à propos des unités (IV). 6) Procédé pour l'obtention des copolyesters et copclyesteramides selon l'une quelconque des revendications 1 à 5, caractérisé par le fait que l'on fait réagir: 1. - un diester d'hydroquinone non substituée en mélange éventuellement avec un (ou des) diester(s) d'un autre (ou d'autres) diphénol(s), avec 2. - de l'acide isophtalique pris seul ou en mélange éventuellement avec un autre diacide carboxylique aromatique et avec 3. le dicarboxy-4,4' diphényléther, et avec 4. - un dérivé acylé de l'acide parahydroxybenzoïque au niveau de la fonction phénol ou un dérivé acylé de l'acide paraaminobenzoique au niveau de la fonction amine, pris seul ou en mélange éventuellement avec un dérivé acylé du même type d'un autre hydroxyacide aromatique ou d'un autre aminoacide aromatique, ledit diester de diphénol étant formé à partir d'un acide alcanoique ayant de 2 a 6 atomes de carbone et ledit dérivé acylé d'hydroxyacide ou d'aminoacide au niveau de la fonction hydroxy ou amine étant formé à partir d'un anhydride ou d'un halogénure dérivé d'un acide alcanoique ayant de 2 à 6 atomes de carbone, les réaztifs étant utilisés dans des proportions telles que: - le rapport molaire diester(s) de diphéncl(s) /diacides totaux se situe - 17 - dans l'intervalle allant de 0,95 à 1,05, - - la quantité d'acide isophtalique dans le mélange acide isophtalique + dicarboxy-4,4' diphényléther se situe dans l'intervalle de 20 à 90 % en mole, et de préférence allant de 30 à 85 % en mole, - la quantité de dérivé acylé d'acide parahydroxybenzoique ou d'acide paraaminobenzoïque au niveau de la fonction phénol ou amine se situe dans l'intervalle allant de 25 a 300 %-en mole par rapport à la quantité de diester d'hydroquinone non substituée, et de préférence allant de 30 à 200 % en mole, - la quantité totale des réactifs engagés autres que le diester d'hydroquinone non substituée, l'acide isophtalique, le dicarboxy-4,4' diphényléther et le dérivé acylé de l'acide parahydroxybenzoïque ou de l'acide paraaminobenzoïque est au plus égale à 10 % en mole par rapport à la quantité de diester d'hydroquinone non substituée. 7) Procédé selon la revendication 6, caractérisé en ce que l'on utilise au point 1., comme autre(s) diphénol(s), une ou plusieurs hydroquinone(s) monosubstituée(s) et/ou une ou plusieurs hydroquinone(s) disubstituée(s) par les groupes méthyles et/ou chloro, - au point 2., comme autre diacide carboxylique aromatique, l'acide téréphtalique, - au point 4., comme autre hydroxyacide aromatique: l'acide métahydroxybenzoique ou comme autre aminoacide aromatique: l'acide métaaminobenzoïque. 8) Articles conformés tels que objets moulés, fils et films issus des copolyesters et copolyesteramides selon l'une quelconque des revendications 1 à 5.